(57)【特許請求の範囲】
【請求項１】
刃部材と、前記刃部材に隣接して外側皮膚係合部分を画成する構造とを含む湿式かみそり型のかみそり装置において、
前記皮膚係合部分は不水溶性ポリマーと、
水溶性かみそり助剤と、
水中においてその重量の少なくとも５倍を吸収できるとともに22℃において1000ppmより少ない水溶性を有する水膨潤性ポリマーとから成る複合体を含み、
水膨潤性ポリマーは、かみそり中に複合体が水と接触した時に、当該水膨潤性ポリマーが水を吸収して膨潤し、この膨潤により複合体の中にチャンネルを形成させて、かみそり助剤を複合体から皮膚の上に、より急速に放出させるものである事を特徴とするかみそり装置。
【請求項２】
かみそり助剤は潤滑剤を含む事を特徴とする請求項１に記載のかみそり装置。
【請求項３】
前記潤滑剤は水溶性ポリマーである事を特徴とする請求項２に記載のかみそり装置。
【請求項４】
前記水溶性ポリマーはポリエチレンオキシドである事を特徴とする請求項３に記載のかみそり装置。
【請求項５】
前記不水溶性ポリマーはポリスチレンを含む事を特徴とする請求項１または請求項４に記載のかみそり装置。
【請求項６】
前記水膨潤性ポリマーは架橋アクリル酸ポリマーまたは架橋アクリル酸コポリマーを含む事を特徴とする請求項１または請求項５に記載のかみそり装置。
【請求項７】
前記水膨潤性ポリマーは架橋デンプン−ポリアクリレートコポリマーを含む事を特徴とする請求項１または請求項５に記載のかみそり装置。
【請求項８】
前記水膨潤性ポリマーは架橋ポリエチレンオキシドである事を特徴とする請求項１または請求項５に記載のかみそり装置。
【請求項９】
前記水膨潤性ポリマーは架橋ポリアクリルアミドである事を特徴とする請求項１または請求項５に記載のかみそり装置。
【請求項１０】
前記水膨潤性ポリマーは22℃の水中においてその重量の少なくとも100倍を吸収できる事を特徴とする請求項１または請求項５に記載のかみそり装置。
【請求項１１】
前記複合体は0.2乃至50重量％の前記水膨潤性ポリマーを含む事を特徴とする請求項１または請求項５に記載のかみそり装置。
【請求項１２】
前記複合体は３重量％乃至約15重量％の前記水膨潤性ポリマーを含む事を特徴とする請求項１または請求項５に記載のかみそり装置。
【請求項１３】
前記複合体は、10重量％乃至約60重量％の前記不水溶性ポリマー、20重量％乃至約90重量％の前記水溶性かみそり助剤、及び0.2重量％乃至約50重量％の前記水膨潤性ポリマーを含む事を特徴とする請求項１に記載のかみそり装置。
【請求項１４】
前記複合体は、20重量％乃至約40重量％の前記不水溶性ポリマー、50重量％乃至約80重量％の前記水溶性かみそり助剤、及び３重量％乃至約15重量％の前記水膨潤性ポリマーを含む事を特徴とする請求項１に記載のかみそり装置。
【請求項１５】
前記不水溶性ポリマー前記複合体はポリスチレンを含み、前記水溶性かみそり助剤はポリエチレンオキシドを含むことを特徴とする請求項14に記載のかみそり装置。
【請求項１６】
前記ポリエチレンオキシドは、分子量300,000のポリエチレンオキシドと分子量5,000,000のポリエチレンオキシドとの混合体である事を特徴とする請求項15に記載のかみそり装置。
【請求項１７】
前記水膨張性ポリマーは、架橋アクリル酸、メタクリル酸ポリマー、あるいは架橋デンプン−ポリアクリル酸コポリマーである事を特徴とする請求項14、請求項15または請求項16のいずれかに記載のかみそり装置。
【発明の詳細な説明】
本発明はかみそり装置に関するものである。
湿式かみそり型のかみそり装置においては、皮膚にそったかみそりの摩擦引張り作用、ヒゲを切断するために必要とする力、前から存在する皮膚損傷部の刺激などの要因がある程度のかみそり不快感を生じる可能性がある。このような湿式かみそり装置に伴う不快感その他の問題点は皮膚に対してかみそり助剤を当用する事によって軽減する事ができる。かみそり助剤はかみそりの前、かみそり中またはその後に当用する事ができる。
かみそり前にまたかみそり後にかみそり助剤を使用する場合に多数の問題点が生じる。かみそり前に当用されたかみそり助剤はかみそりの反復行程によりその当用箇所から蒸発しまたは持ち去られる可能性がある。かみそり後に当用される助剤はかみそり中は皮膚の上に存在せず、従って望ましくない効果を防止するには助剤の当用が遅すぎる。さらにかみそり前およびかみそり後の助剤の当用はかみそり操作に追加的段階を加える事になる。
かみそり助剤を含む複合体をかみそりに取り付ける事によってかみそり助剤をかみそりと合体する方法は公知である。例えば米国特許第5,113,585号は、不水溶性マトリックス材料と、水溶性かみそり助剤と、低分子量リリース促進剤とを含有する複合体を記載している。水溶性かみそり助剤はかみそり中に水に露出されると、皮膚の上に浸出する。またリリース促進剤が水中に溶解して、複合体からの水溶性かみそり助剤の放出を促進する。
本発明は、刃と、刃の緑に隣接するユーザの皮膚に係合する面を有する複合体とを含むかみそりユニットを提供する。このかみそりユニットは、かみそりのハンドルに連結しまた離脱するように成された使い捨てカートリッジ型のものとし、またはハンドルと一体を成して、刃が鈍くなった時にかみそり全体を一緒に廃棄する型とする事ができる。刃の縁が皮膚係合面と協働してかみそり形状を画成する。複合体は不水溶性ポリマーと、かみそり助剤と、水膨潤性ポリマーとを含む。かみそり中に複合体が水と接触した時に、水膨潤性ポリマーが水を吸収して膨潤する。膨潤作用は複合体の中にチャンネルを形成させて、かみそり助剤を複合体から皮膚の上に、より急速に放出させる。
水膨潤性ポリマーは、比較的不水溶性であるが（22℃において1000ppm以下）、水中においてその重量の少なくとも５倍の水を吸収する事のできるポリマーである。好ましい水膨潤性ポリマーは22℃の水中においてその重量の少なくとも100倍吸収する事ができる。好ましい水膨潤性ポリマーは架橋アクリル酸およびメタクリル酸ポリマー、架橋デンプン−ポリアクリル酸コポリマー、架橋ポリエチレンオキシド、架橋ポリアクリルアミドおよび架橋カルボキシメチルセルローズナトリウムを含む。
市販のポリマーはときたま、ポリマーを合成するために使用された原材料または非架橋ポリマーなどの少量の不純物を含む。特定のポリマーが十分量の水を吸収しまた水膨潤ポリマーとして作用するために十分に不水溶性であるかいなかを決定する際に、架橋ポリマーは少なくとも99.9％の純度でなければならない。
かみそり助剤はかみそりプロセスに際してこのプロセスを支援する物質である。かみそり助剤は例えばポリ酸化エチレン、ポリビニルピロリドン、ポリアクリルアミド、ヒドロキシプロピルセルロース、ポリビニルイミダゾリン、ポリヒドロキシエチルメタクリレートおよびシリコーンなどの潤滑剤、ヒゲ軟化剤、皮膚の出血を治癒しまたは停止させる物質、またはメントール、ユジェノール、ユーカリプトール、サフロール、およびメチルサリチレートなどの皮膚の特性を改良する油とし、またはリンス助剤とする事ができる。好ましいかみそり助剤は潤滑剤として作用するポリエチレンオキシドなどの水溶性ポリマーである。
不水溶性ポリマーは、かみそり助剤が皮膚に移動するに従って複合体の全体構造を保持する。好ましい不水溶性ポリマーはポリスチレンである。
また好ましい複合体は米国特許第5,113,585号に記載の１つまたは複数の水溶性リリース促進剤（例えばポリエチレングリコール）を含む事ができる。この米国特許をここに引例とする。
本発明の他の特徴および利点は下記の実施例および請求の範囲から明らかとなろう。
第１図と第２図に図示のかみそり装置10は高衝撃性ポリスチレンから成形されたベースまたは基材12を含み、この基剤12はかみそりハンドルに取付けるための一体的連結グルーブ構造14と、横方向に延在する前方皮膚係合面18を画成するガード構造16とを含む。基材12の上側面に鋼の鋭い縁22を有する前刃20と、鋭い縁を有する鋼の後刃24と、これらの刃20と24を離間関係に保持するアルミニウムスペーサ部材28とが配置されている。キャップ部材30は高衝撃ポリスチレンから成形され本体部32を有し、この本体部が皮膚係合面34を画成し、この皮膚係合面は前方に突出した端壁36の間に横方向に延在しまたその前縁38は刃の縁26の後ろに配置されている。一体的リベット部分40が横方向延在本体部分32から下方に延在し、刃20、24、スペーサ28および基材12のそれぞれの孔の中を通過して、キャップ30、刃20、24およびスペーサ28を基材12の上に固着する。皮膚係合面34に対して複合体42が接着されている。
第３図に図示のかみそり装置50は米国特許第4,586,255号に記載の型のものであって、本体52を含み、この本体は全部54と、後部56とを有する。この本体52の中に、ガード部分58、前刃ユニット60、および後刃ユニット62が固着される。細長いインサート部材64の形の複合体が後部56の開口66の中に摩擦作用でロックされる。
好ましい複合体は不水溶性樹脂、かみそり助剤としての水溶性潤滑剤、低分子量水溶性リリース促進剤、水溶性ポリマーおよびオプションとして小量の着色剤および酸化防止剤とを含む。適当な不水溶性ポリマーは、ポリエチレン、ポリプロピレン、ポリスチレンおよびポリアセタールを含む。さらに好ましい不水溶性樹脂はポリスチレンであって、これはBASF社およびダウケミカル社から市販されている。複合体は、製造された当初においても、また水溶性複合体成分の大部分が浸出した後においても十分な機械的強度を有するのに十分な量のポリマーを含まなければならない。複合体は好ましくは10−60重量％、さらに好ましくは20−40重量％の不水溶性ポリマーを含む。
好ましい水溶性潤滑剤は、一般に「ポリオックス」（ユニオン・カーバイド社から市販）または「アルコックス」（日本、京都、メイセイケミカル・ワークス社から市販）として知れれる高分子量ポリエチレンオキシドである。好ましい高分子量ポリエチレンオキシドは100,000−6,000,000、好ましくは300,000−5,000,000の分子量を有する。刃の有効期間中効率的なかみそり支援を成すのに十分な量の潤滑剤が複合体の中に含まれなければならない。複合体は好ましくは20−90重量％、さらに好ましくは50−80重量％の水溶性潤滑剤を含む。
好ましい水溶性低分子量リリース促進剤はポリエチレングリコールである。このリリース促進剤の分子量は好ましくは水溶性潤滑剤の分子量よりはるかに低い。その結果、リリース促進剤は一般に潤滑剤よりもはるかに急速に溶解する。複合体は好ましくは０−20重量％、さらに好ましくは５−10重量％のリリース促進剤を含む。
水膨潤性ポリマーの例は、アライド・クロイド社から市販されるサルソーブ（Salsorb）84,サルソーブ（Salsorb）88およびサルソーブ（Salsorb）90などの水吸収性アクリル、ヘキスト・セラニーズ社から入手されるサンウェット（SanWet）COS−960、サンウェット（SanWet）COS−915およびサンウェット（SanWet）COS−930などの架橋デンプン／ポリアクリル酸ナトリウムコポリマー、およびグレーン・プロセシング社から入手されるウォータロック（Water  lock）Ａ−180、ダウケミカル社から市販されるメトセル（Methocel）などのヒドロキシプロピルメチルセルロース、B.F.グッドリッチ社から市販されるカーボポール（Carbopol）940などのポリアクリル酸、FMC社から入手されるアビセル（Avicel）などの微結晶セルロース、アメルコル社から市販されるキタマ（Kytamer）PCなどのキトサンピロリドンカルボン酸、キングストン・ハイドロゲル社から市販されるHypan−SA−100Hなどのアクリル酸／アクリロニトロゲンコポリマー、ミラーケミカル  ＆  ファーティライザー社から市販されるLiqua  Gelなどの架橋アクリル酸カリウム、いずれもアクアレン社から市販されるAquasorb  Ｂ−315（Na塩）およびAqua−D3236（Al/Na塩）などのカルボキシルメチルセルロース、およびストックハウゼン社から市販されるFAVOR  SAB  800などの架橋ポリアクリル酸／ポリアルコ−ルグラフトコポリマーを含む。水膨潤性ポリマーの他の２つの例は、Ultrasponge（MicroVesicular  Systems  Inc.から市販）およびCostech（コステック社から市販）である。さらに好ましい水膨潤性ポリマーはSanWetsおよびSalsorbsである。
複合体が水と接触させられた時にポリマーの膨潤によって複合体からのかみそり助剤の放出を増進するのに十分な量の水膨潤性ポリマーが複合体の中に含まれなければならない。この複合体は好ましくは0.2−50％、さらに好ましくは３−15重量％、最も好ましくは４−８重量％の水膨潤性ポリマーを含む。
複合体は押出により、または射出成形により、またはかみそりキャップ上のインシチュ成形によって形成する事ができる。押出成形は簡単なプロセスであるので好ましい方法である。このプロセスは、配合物中の水分吸収を最小限に成すため湿度の制御された環境において実施される。
実施例１
インサート部材は、38重量％のPolyox  Coagulant  グレードのポリエチレンオキシド（5,000,000分子量ポリエチレンオキシド）と、25％のPolyoxWSR−N750（分子量300,000のポリエチレンオキシド）と、24重量％の不水溶性ポリスチレンと、５重量％の水溶性ポリエチレングリコール（4500分子量）と、５重量％の乾燥Salsorb  88との配合物から成る。Salsorbは44−74ミクロンの粒径範囲を有する。またこの配合物は2.7重量％のカラー濃縮物と、0.3重量％の酸化防止剤とを含む。この配合物は押出成形器から、約2500psiのバレル圧および約185℃の温度と、約1200psiのダイス圧および約190℃の温度において押出され、第３図に図示の断面形状の押出ストリップ部材を形成する。押出されたストリップから部材64を細断して、かみそりユニット50の開口66の中に固着する。同様に第２図に図示のような断面形状のストリップを押出して部材42状に細断しこれをキャップ30の凹部に中の接着する。得られた押出部材は強固で魅力的外観を有し、得られたカートリッジは優れたかみそり性能を有する。
実施例２
40重量％のPolyox  Coagulantと、27重量％のP.lyox  WSR−N750と、24重量％の不水溶性ポリスチレンと、２重量％のグリセリンと、５重量％の乾燥Salsorb  84（44−74ミクロンの粒径を有する）との配合物から形成した。またこの配合物は1.7重量％のカラー濃縮物と、0.3重量％の酸化防止剤とを含む。配合物を約2500psiのバレル圧および約185℃の温度と、約1200psiのダイス圧および約190℃の温度とをもって押出器を通して押出し、第３図に図示の断面形状のストリップ部材を形成する。押出されたストリップから部材64を細断し、かみそりユニット50の開口66の中に固着する。得られた押出部材は強固で魅力的外観を有し、得られたカードリッジは優れた全体的かみそり性能を有する。
実施例３
38重量％のPolyox  Coagulantと、25重量％のPolyox  WSR−N750と、25重量％の不水溶性ポリスチレンと、５重量％の水溶性ポリエチレングリコール（4500分子量）と、５重量％の乾燥SanWet915との配合物からインサート部材を形成する。SanWet915は44−74ミクロンの粒径範囲を有する。配合物はさらに1.7％のカラー濃縮物と0.3重量％の酸化防止剤とを含む。配合物を押出器を通して、2500psiのバレル圧および約185℃の温度と、約1200psiのダイス圧および約190℃の温度とをもって押出して、第３図に図示の断面形状の押出ストリップを形成する。この押出ストリップからストリップを細断し、かみそりユニット50の開口66の中に固着する。得られた押出部材は強固で魅力的外観を有し、得られたカートリッジは優れた全体的かみそり性能を有する。
実施例４
38重量％のPolyox  Coagulant  グレードと、16重量％のPolyox  WSR−N750と、30重量％の不水溶性ポリスチレンと、10重量％の水溶性ポリエチレングリコール（分子量4,500）と、３重量％のSalsorb  90との配合物からインサート部材を形成する。Salsorbは44−74ミクロンの粒径範囲を有する。この配合物はさらに2.8重量％のカラー濃縮物と0.2重量％の酸化防止剤とを含む。
実施例５
42重量％のPolyox  Coagulant  グレードと、28重量％のPolyox  WSR−N750と、22重量％の不水溶性ポリスチレンと、６重量％の乾燥Sanwet  960との配合物からインサート部材を形成する。Sanwetは44−74ミクロン粒径範囲を有する。この配合物はさらに1.8重量％のカラー濃縮物と、0.2重量％の酸化防止剤とを含む。
実施例６
35重量％のPolyox  Coagulant  グレードと、24重量％のPolyox  WSR−N750と、24重量％の不水溶性ポリスチレンと、５重量％の水溶性ポリエチレングリコール（分子量4500）と、10重量％の乾燥Salsorb  88との配合物からインサート部材を形成する。Salsorbは44−74ミクロンの粒径範囲を有する。この配合物はさらに1.8重量％のカラー濃縮物と0.2重量％の酸化防止剤とを含む。
他の実施態様も本発明の主旨の範囲内にある。例えば本発明の複合体は米国特許第5,056,222号および米国特許第4,624,051号に記載のような他のかみそりに使用する事ができ、これらの米国特許をここに引例とする。
【図１】
0003638604.tif 000002
【図２】
0003638604.tif 000003
【図３】
0003638604.tif 000004